(57)【要約】  本発明は、セルロース系の短尺繊維及び長尺繊維の混合物を含む止血組成物、その調製、並びにその使用に関する。
2018538259.tif 000002
【特許請求の範囲】
【請求項１】
長尺セルロース系繊維及び微細セルロース系繊維を含む止血繊維及び／又は凝集体組成物であって、前記長尺繊維及び前記微細繊維が、それぞれ組成物重量全体の５％〜２５％ｗ／ｗ及び９５％〜７５％ｗ／ｗの範囲の比率であり、前記長尺繊維のサイズ分布が、１７７μｍ超のＤ９０、及び９５μｍ超のＤ５０であり、前記微細繊維のサイズ分布が、１７７μｍ未満のＤ９０、及び９５μｍ未満のＤ５０である、止血繊維及び／又は凝集体組成物。
【請求項２】
前記長尺繊維の前記Ｄ９０が、３５０μｍ未満であり、前記Ｄ５０が、１６７μｍ未満である、請求項１に記載の止血組成物。
【請求項３】
ａ）亜鉛、カルシウム、マグネシウム、マンガン、及び銅から選択される二価カチオン、
ｂ）正に荷電したペプチド及び／又は多糖類、
ｃ）ωアミノカルボン酸、並びに
ｄ）上記のうちのいずれかの組み合わせからなる群から選択される少なくとも１つの化合物を更に含む、請求項１又は２に記載の止血組成物。
【請求項４】
プロタミン塩、カルシウム塩、及び、ε−アミノカプロン酸（εＡＣＡ）を更に含む、請求項１又は２に記載の止血組成物。
【請求項５】
前記セルロース系繊維が、酸化再生セルロース（ＯＲＣ）繊維である、請求項１〜４のいずれか一項に記載の止血組成物。
【請求項６】
７５〜４２０μｍの範囲のサイズを有する凝集体の形態である、請求項１〜５のいずれか一項に記載の止血組成物。
【請求項７】
止血組成物の作製方法であって、
ａ）長尺繊維及び微細繊維を形成するようにセルロース系材料のサイズを低減する工程であって、前記長尺繊維のサイズ分布が、１７７μｍ超のＤ９０、及び９５μｍ超のＤ５０であり、前記微細繊維のサイズ分布が、１７７μｍ未満のＤ９０、及び９５μｍ未満のＤ５０である、低減する工程と、前記長尺繊維及び微細繊維を、それぞれ５％〜２５％ｗ／ｗ及び９５％〜７５％ｗ／ｗの範囲の比率で混合して、それにより止血繊維組成物を得る工程と、を含み、
ｂ）任意選択で、工程ａ）で得られた前記止血繊維組成物が、凝集体の形態の止血組成物を得るための更なる工程に供され、前記工程が、ｉ）前記止血繊維組成物を圧密化して、圧密化止血繊維組成物を得ることと、任意選択で、ｉｉ）前記圧密化組成物のサイズを低減することと、を含む、方法。
【請求項８】
前記長尺繊維の前記Ｄ９０が、３５０μｍ未満であり、前記Ｄ５０が、１６７μｍ未満である、請求項７に記載の方法。
【請求項９】
前記サイズの低減が、粉砕によって実施される、請求項７又は８に記載の方法。
【請求項１０】
工程ａ）における前記サイズの低減には、前記セルロース系材料を切り開く及び／又は切断する工程が先行する、請求項７〜９のいずれか一項に記載の方法。
【請求項１１】
工程ａ）における前記サイズの低減が、２部プロセスであり、第２部が、空気分級機ミルにおいて実施される、請求項７〜１０のいずれか一項に記載の方法。
【請求項１２】
前記空気分級機ミルにおける前記粉砕が、前記長尺繊維を得るために１回、及び前記微細繊維を得るために３回実施される、請求項１１に記載の方法。
【請求項１３】
工程ｂ）ｉ）における前記圧密化には、前記止血繊維組成物を、任意選択で、１１重量％〜１８重量％の含水レベルまで加湿する工程が先行する、請求項７〜１２のいずれか一項に記載の方法。
【請求項１４】
前記加湿する工程が、前記止血繊維組成物中に吸湿性材料、任意選択で塩化カルシウムを含めることによって実施される、請求項１３に記載の方法。
【請求項１５】
工程ｂ）ｉｉ）における前記サイズの低減には、前記圧密化組成物を除湿する工程が先行する、請求項７〜１４のいずれか一項に記載の方法。
【請求項１６】
前記除湿が、５重量％未満の含水レベルまで実施される、請求項１５に記載の方法。
【請求項１７】
工程ｂ）ｉ）における前記圧密化が、スラッギングマシンを使用して、任意選択で２５〜７０ｋＮ／ｃｍの範囲の力で実施される、請求項７〜１６のいずれか一項に記載の方法。
【請求項１８】
工程ｂ）における止血凝集体を得ることが、７５〜４２０μｍの範囲の寸法を有する凝集体を生成することを目標とする、請求項７〜１７のいずれか一項に記載の方法。
【請求項１９】
前記セルロース系材料が、酸化再生セルロース布、酸化再生セルロース不織布、酸化再生セルロース織布、酸化再生セルロース編物、細断された酸化再生セルロース材料、及びそれらの組み合わせからなる群から選択される、請求項７〜１８のいずれか一項に記載の方法。
【請求項２０】
前記長尺繊維及び微細繊維に、
ａ）亜鉛、カルシウム、マグネシウム、マンガン、及び銅から選択される二価カチオン、
ｂ）正に荷電したペプチド及び／又は多糖類、
ｃ）ωアミノカルボン酸、並びに
ｄ）上記のうちのいずれかの組み合わせからなる群から選択される少なくとも１つの化合物を添加することを更に含む、請求項７〜１９のいずれか一項に記載の方法。
【請求項２１】
前記長尺繊維及び微細繊維に、プロタミン塩、カルシウム塩、及びε−アミノカプロン酸を添加することを更に含む、請求項７〜１９に記載の方法。
【発明の詳細な説明】
【技術分野】
【０００１】
本発明は、セルロース系短尺繊維及び長尺繊維の混合物を含む止血組成物、その調製、並びにその使用に関する。
【背景技術】
【０００２】
多種多様な状況において、ヒトを含む動物は、創傷が原因で、あるいは外科的処置の間に出血に見舞われることがある。状況によっては、出血は比較的軽いものであり、通常の血液凝固作用に簡単な応急処置の実施が加われば、それだけで十分である。他の状況では、相当な出血が起こることがある。これらの局面では通常、専門的な設備及び物資、並びに適切な救助を施すように訓練された人員が必要となる。
【０００３】
外科的処置中の出血は、多様な形態で現れ得る。出血は、離散的であるか、又は大きな表面積から拡散している場合がある。出血は、大小の血管、動脈（高圧）、又は静脈（低圧）からの、大量又は少量の出血であり得る。出血は、容易にアクセス可能であり得るか、又はアクセス困難な部位を起源とし得る。
【０００４】
止血を達成するための従来の方法は、外科的技法、縫合糸、結紮又はクリップ、及びエネルギーに基づく凝固又は焼灼の使用を含む。これらの従来の手段が、無効であるか又は実用的でない場合、典型的には、補助的な止血技法及び製品が利用される。
【０００５】
出血の制御のための適切な方法又は製品の選択は、出血の重症度、起源の解剖学的位置、隣接する重要な構造に対する起源の近接、出血が離散的起源に由来するか又はより広い表面積に由来するか、起源の可視性及び正確な識別、及び起源へのアクセスを含むがこれらに限定されない多くの要因に依存する。
【０００６】
止血の補助として、多くの製品が開発されてきた。これらの製品としては、酸化再生セルロース、トロンビン溶液を伴うか又は伴わない様々な形態のゼラチン、コラーゲン粉体、生物学的に活性な局所止血製品（局所トロンビン溶液、フィブリンシーラントなど）、及び種々の合成局所シーラントなどの局所用吸収性止血剤（topical absorbable hemostat、ＴＡＨ）が挙げられる。
【０００７】
局所用吸収性止血剤（ＴＡＨ）は、外科用途で広く使用されている。ＴＡＨは、酸化セルロース（oxidized cellulose、ＯＣ）、酸化再生セルロース（oxidized regenerated cellulose、ＯＲＣ）、ゼラチン、コラーゲン、キチン、キトサンなどをベースとした製品を包含する。止血性能を向上させるために、上記の材料をベースとした足場を、トロンビン及びフィブリノゲンなどの生物由来の凝固因子と組み合わせることができる。
【０００８】
最も一般的に使用される局所止血剤のうちの１つは、酸化再生セルロース（ＯＲＣ）から作製されたＳＵＲＧＩＣＥＬ（登録商標）Ｏｒｉｇｉｎａｌ可吸収性止血剤である。ＯＲＣは、多くの外科的処置のための安全かつ有効な止血剤として、１９６０年代に導入された。ＳＵＲＧＩＣＥＬ（登録商標）Ｏｒｉｇｉｎａｌは、そのすぐ周囲に迅速に適合する緩い編みのＯＲＣ布帛であり、手術器具に付着せず、そのサイズを容易に調節することができるため、他の吸収性剤よりも管理が容易である。これにより、外科医は、全ての出血が止まるまで、セルロースを所定の位置にしっかりと保持することができる。出血の制御は、失血を最小限に抑え、術後合併症を低減させ、かつ手術室での手術の時間を短くするために、外科的処置において必須かつ重要である。その生分解性並びにその殺菌特性及び止血特性により、酸化セルロースは、酸化再生セルロースと同様、神経手術、腹部手術、心臓血管手術、胸部手術、頭頸部手術、骨盤手術、並びに皮膚及び皮下組織処置を含む、様々な外科的処置において局所性止血用創傷包帯として長い間使用されてきた。粉体、織布、不織布、編物、及び他の形態で作製されるか否かにかかわらず、酸化セルロース材料をベースとした様々な種類の止血剤を形成するためのいくつかの方法が知られている。現在利用される止血用創傷包帯としては、セルロース繊維の均一性を高めた酸化セルロースである酸化再生セルロース（ＯＲＣ）を含む編物、織布、又は不織布が挙げられる。
【０００９】
ＳＵＲＧＩＣＥＬ（登録商標）可吸収性止血剤は、結紮又は他の従来の制御方法が実用的でないか又は無効である場合に、毛細血管、静脈、及び小動脈出血の制御を補助するために外科的処置において補助的に使用される。ＳＵＲＧＩＣＥＬ（登録商標）ファミリーの可吸収性止血剤は、４つの主要製品群からなり、全ての止血用創傷包帯は、Ｅｔｈｉｃｏｎ，Ｉｎｃ．（Ｓｏｍｅｒｖｉｌｌｅ，Ｎ．Ｊ．）、Ｊｏｈｎｓｏｎ  ＆  Ｊｏｈｎｓｏｎ  Ｃｏｍｐａｎｙから市販されている。ＳＵＲＧＩＣＥＬ（登録商標）Ｏｒｉｇｉｎａｌ止血剤は、薄黄色がかった色及び微かなカラメル様の芳香を有する白色布帛である。この材料は丈夫であり、ほつれずに縫合又は切断することができる。
【００１０】
ＳＵＲＧＩＣＥＬ（登録商標）ＮＵ−ＫＮＩＴ（登録商標）可吸収性止血剤は、ＳＵＲＧＩＣＥＬ（登録商標）Ｏｒｉｇｉｎａｌと同様であるが、より緻密な編物、したがってより高い引張強度を有し、この材料は、出血を制御するために所定の位置に巻き付けるか又は縫合することができるため、外傷及び移植手術における使用に特に推奨される。
【００１１】
ＳＵＲＧＩＣＥＬ（登録商標）ＦＩＢＲＩＬＬＡＲ（商標）可吸収性止血剤製品形態は、外科医が特定の出血部位で止血を達成するために必要な任意の量の材料を鉗子で剥離及び把持することを可能にする層状構造を有しており、これにより、到達しにくいか又は不規則に形成された出血部位について編み形態よりも便利であり得る。これは、整形外科／脊椎及び神経学的手術における使用に特に推奨される。
【００１２】
ＳＵＲＧＩＣＥＬ（登録商標）ＳＮｏＷ（商標）可吸収性止血剤製品形態は、構造化された不織布により、内視鏡使用形態のための他の形態よりも便利であり得、切開処置及び最小侵襲性処置の両方において高度に適合性であり、推奨される構造化不織布である。
【００１３】
酸化セルロースを含有する市販の吸収性止血剤の他の例は、Ｇｅｌｉｔａ  Ｍｅｄｉｃａｌ  ＢＶ（Ａｍｓｔｅｒｄａｍ，Ｔｈｅ  Ｎｅｔｈｅｒｌａｎｄｓ）からのＧＥＬＩＴＡ−ＣＥＬ（登録商標）吸収性セルロース外科的包帯である。上記の市販の酸化セルロース止血剤は、編物、不織布、又は粉体形態で入手可能である。多孔性多糖類粒子及び植物澱粉系粒子からなる粉体などの追加の止血製品もまた、ＰＥＲＣＬＯＴ（登録商標）及びＡＲＩＳＴＡ（商標）として市販されている。
【００１４】
背景技術米国特許第８，８１５，８３２号、米国特許第３，３６４，２００号、米国特許出願公開第２００８／００２７３６５号、米国特許出願公開第２００４／０００５３５０号、国際公開第２００７／０７６４１５号、米国特許第６，６２７，７４９号、米国特許第６，３０９，４５４号、米国特許第５，６９６，１９１号、米国特許第６，６２７，７４９号、米国特許第６，２２５，４６１号、国際公開第２００１／０２４８４１（Ａ１）号、欧州特許第１，３２３，４３６号、米国特許出願公開第２００６／０２３３８６９号、Ｈｏｗｓｍｏｎ，Ｊ．Ａ．，＆  Ｍａｒｃｈｅｓｓａｕｌｔ，Ｒ．Ｈ．（１９５９）．Ｔｈｅ  ｂａｌｌ−ｍｉｌｌｉｎｇ  ｏｆ  ｃｅｌｌｕｌｏｓｅ  ｆｉｂｅｒｓ  ａｎｄ  ｒｅｃｒｙｓｔａｌｌｉｚａｔｉｏｎ  ｅｆｆｅｃｔｓ．Ｊｏｕｒｎａｌ  ｏｆ  Ａｐｐｌｉｅｄ  Ｐｏｌｙｍｅｒ  Ｓｃｉｅｎｃｅ  Ｊ．Ａｐｐｌ．Ｐｏｌｙｍ．Ｓｃｉ．，１（３），３１３〜３２２．ｄｏｉ：１０．１００２／ａｐｐ．１９５９．０７００１０３０８。
【００１５】
Ｃｕｌｌｅｎ，Ｂ．，Ｗａｔｔ，Ｐ．Ｗ．，Ｌｕｎｄｑｖｉｓｔ，Ｃ．，Ｓｉｌｃｏｃｋ，Ｄ．，Ｓｃｈｍｉｄｔ，Ｒ．Ｊ．，Ｂｏｇａｎ，Ｄ．，＆  Ｌｉｇｈｔ，Ｎ．Ｄ．（２００２）．Ｔｈｅ  ｒｏｌｅ  ｏｆ  ｏｘｉｄｉｓｅｄ  ｒｅｇｅｎｅｒａｔｅｄ  ｃｅｌｌｕｌｏｓｅ／ｃｏｌｌａｇｅｎ  ｉｎ  ｃｈｒｏｎｉｃ  ｗｏｕｎｄ  ｒｅｐａｉｒ  ａｎｄ  ｉｔｓ  ｐｏｔｅｎｔｉａｌ  ｍｅｃｈａｎｉｓｍ  ｏｆ  ａｃｔｉｏｎ．Ｔｈｅ  Ｉｎｔｅｒｎａｔｉｏｎａｌ  Ｊｏｕｒｎａｌ  ｏｆ  Ｂｉｏｃｈｅｍｉｓｔｒｙ  ＆  Ｃｅｌｌ  Ｂｉｏｌｏｇｙ，３４（１２），１５４４〜１５５６．ｄｏｉ：１０．１０１６／ｓ１３５７〜２７２５（０２）０００５４〜７。
【００１６】
Ｒａｊｋｈｏｗａ，Ｒ．，Ｗａｎｇ，Ｌ．，＆  Ｗａｎｇ，Ｘ．（２００８）．Ｕｌｔｒａ−ｆｉｎｅ  ｓｉｌｋ  ｐｏｗｄｅｒ  ｐｒｅｐａｒａｔｉｏｎ  ｔｈｒｏｕｇｈ  ｒｏｔａｒｙ  ａｎｄ  ｂａｌｌ  ｍｉｌｌｉｎｇ．Ｐｏｗｄｅｒ  Ｔｅｃｈｎｏｌｏｇｙ，１８５（１），８７〜９５．ｄｏｉ：１０．１０１６／ｊ．ｐｏｗｔｅｃ．２００８．０１．００５。
【００１７】
Ｙａｓｎｉｔｓｋｉｉ，Ｂ．Ｇ．，Ｄｏｌ’ｂｅｒｇ，Ｅ．Ｂ．，Ｏｒｉｄｏｒｏｇａ，Ｖ．Ａ．，Ｓｈｕｔｅｅｖａ，Ｌ．Ｎ．，Ｓｕｋｈｉｎｉｎａ，Ｔ．Ｖ．，＆  Ｂｏｇｕｎ，Ｔ．Ａ．（１９８４）．Ｏｘｙｃｅｌｏｄｅｘ，ａ  ｎｅｗ  ｈｅｍｏｓｔａｔｉｃ  ｐｒｅｐａｒａｔｉｏｎ．Ｐｈａｒｍａｃｅｕｔｉｃａｌ  Ｃｈｅｍｉｓｔｒｙ  Ｊｏｕｒｎａｌ，１８（４），２７９〜２８１．ｄｏｉ：１０．１００７／ｂｆ００７６０７１２。
【発明の概要】
【課題を解決するための手段】
【００１８】
本発明は、セルロース系材料に由来する短尺繊維及び長尺繊維の混合物を含む、改善された止血組成物に関する。
【００１９】
一態様では、本発明は、セルロース系の長尺繊維及び微細繊維を含む止血繊維及び／又は凝集体組成物に関し、それら長尺繊維及び微細繊維は、それぞれ５％〜２５％ｗ／ｗ及び９５％〜７５％ｗ／ｗの範囲の比率であり、長尺繊維のサイズ分布は、１７７μｍ超のＤ９０、及び９５μｍ超のＤ５０であり、微細繊維のサイズ分布は、１７７μｍ未満のＤ９０、及び９５μｍ未満のＤ５０である。全ての割合は、組成物重量全体のｗ／ｗである。
【００２０】
本発明のいくつかの実施形態では、長尺繊維のＤ９０は、３５０μｍ未満であり、Ｄ５０は、１６７μｍ未満である。
【００２１】
本発明のいくつかの実施形態では、止血組成物は、
ａ）亜鉛、カルシウム、マグネシウム、マンガン、及び銅から選択される二価カチオン、
ｂ）正に荷電したペプチド及び／又は多糖類、
ｃ）ωアミノカルボン酸、並びに
ｄ）上記のうちのいずれかの組み合わせからなる群から選択される少なくとも１つの化合物を更に含む。
【００２２】
一実施形態では、組成物は、組成物全体の２．５％〜５．０％ｗ／ｗの濃度範囲にあるωアミノカルボン酸、組成物全体の２．５％〜５．０％ｗ／ｗの濃度範囲にあるプロタミン塩、塩中のカチオン濃度が組成物全体の１．３％〜１．８％ｗ／ｗである二価カチオン塩を含む。残存重量は、総重量１００％ｗ／ｗになるようにセルロース系繊維により提供される。
【００２３】
本発明のいくつかの実施形態では、止血組成物は、プロタミン塩、塩化カルシウム、及びε−アミノカプロン酸（ε-aminocaproic acid、εＡＣＡ）を更に含む。残存重量は、総重量１００％ｗ／ｗになるようにセルロース系繊維により提供される。
【００２４】
一実施形態では、εＡＣＡ、プロタミン硫酸塩、及び塩化カルシウムの濃度範囲は、それぞれ２．５％〜５．０％、２．５％〜５．０％、５．０％〜６．５％ｗ／ｗである。残存重量は、総重量１００％ｗ／ｗになるようにセルロース系繊維により提供される。
【００２５】
組成物は、５％〜２５％ｗ／ｗの範囲の濃度で長尺繊維を含む。残存重量は、総重量１００％になるように短尺繊維（７５％〜９５％の濃度範囲で存在する）、及び任意選択で他の化合物／添加剤により提供される。
【００２６】
本発明のいくつかの実施形態では、セルロース系繊維は、酸化再生セルロース繊維である。
【００２７】
本発明のいくつかの実施形態では、止血組成物は、７５〜４２０μｍの範囲のサイズを有する凝集体の形態である。
【００２８】
別の態様では、本発明は、
ａ）長尺繊維及び微細繊維を形成するように、セルロース系材料、例えば布帛のサイズを低減する工程であって、長尺繊維のサイズ分布が、１７７μｍ超のＤ９０、及び９５μｍ超のＤ５０であり、微細繊維のサイズ分布が、１７７μｍ未満のＤ９０、及び９５μｍ未満のＤ５０である、低減する工程と、長尺繊維及び微細繊維を、それぞれ５％〜２５％ｗ／ｗ及び９５％〜７５％ｗ／ｗの範囲の比率で混合して、それにより止血繊維組成物を得る工程と、を含む、止血組成物の作製方法に関する。
ｂ）任意選択で、工程ａ）で得られた止血繊維組成物は、凝集体の形態の止血組成物を得るための更なる工程に供される。
【００２９】
本発明のいくつかの実施形態では、凝集体は、
ｉ）止血繊維組成物を圧密化して、圧密化止血繊維組成物を得ることと、
ｉｉ）圧密化組成物のサイズを低減することと、を含む工程において形成される。
【００３０】
いくつかの態様では、本発明は、
ａ）長尺繊維及び微細繊維を形成するようにセルロース系材料のサイズを低減する工程であって、長尺繊維のサイズ分布が、１７７μｍ超のＤ９０、及び９５μｍ超のＤ５０であり、微細繊維のサイズ分布が、１７７μｍ未満のＤ９０、及び９５μｍ未満のＤ５０である、低減する工程と、長尺繊維及び微細繊維を、それぞれ５％〜２５％ｗ／ｗ及び９５％〜７５％ｗ／ｗの範囲の比率で混合して、それにより止血繊維組成物を得る工程と、を含む、止血組成物の作製方法に関する。
ｂ）任意選択で、工程ａ）で得られた止血繊維組成物は、凝集体の形態の止血組成物を得るための更なる工程に供される。これらの工程は、ｉ）止血繊維組成物を圧密化して、圧密化止血繊維組成物を得ることと、任意選択で、ｉｉ）圧密化組成物のサイズを低減することと、を含む。
【００３１】
本発明のいくつかの実施形態では、長尺繊維のＤ９０は、３５０μｍ未満であり、Ｄ５０は、１６７μｍ未満である。
【００３２】
本発明のいくつかの実施形態では、サイズの低減は、粉砕によって実施される。
【００３３】
本発明のいくつかの実施形態では、工程ａ）におけるサイズの低減には、セルロース系材料を切り開く及び／又は切断する工程が先行する。
【００３４】
本発明のいくつかの実施形態では、工程ａ）におけるサイズの低減は、２部プロセスであり、第２部は、空気分級機ミルにおいて実施される。
【００３５】
本発明のいくつかの実施形態では、空気分級機ミルにおける粉砕は、長尺繊維を得るために１回（１通過）、微細繊維を得るために３回（３通過）実施される。
【００３６】
本発明のいくつかの実施形態では、圧密化工程ｉ）には、止血繊維組成物を、任意選択で、１１重量％〜１８重量％の含水レベルまで加湿する工程が先行する。
【００３７】
本発明のいくつかの実施形態では、加湿する工程は、止血繊維組成物中に吸湿性材料、任意選択で塩化カルシウムを含めることによって実施される。
【００３８】
本発明のいくつかの実施形態では、工程ｉｉ）におけるサイズの低減には、圧密化組成物を除湿する工程が先行する。
【００３９】
本発明のいくつかの実施形態では、除湿は、５重量％未満の含水レベルまで実施される。
【００４０】
本発明のいくつかの実施形態では、工程ｉ）における圧密化は、スラッギングマシンを使用して、任意選択で、２５〜７０ｋＮ／ｃｍの範囲の力で実施される。
【００４１】
本発明のいくつかの実施形態では、工程ｂ）において止血凝集体を得ることは、７５〜４２０μｍの範囲の寸法を有する凝集体を生成することを目標とする。
【００４２】
本発明のいくつかの実施形態では、セルロース系材料は、酸化再生セルロース布、酸化再生セルロース不織布、酸化再生セルロース織布、酸化再生セルロース編物、細断された酸化再生セルロース材料、又はそれらの組み合わせである。
【００４３】
本発明のいくつかの実施形態では、本方法は、長尺繊維及び微細繊維に、
ａ）亜鉛、カルシウム、マグネシウム、マンガン、及び銅から選択される二価カチオン、
ｂ）正に荷電したペプチド及び／又は多糖類、
ｃ）ωアミノカルボン酸、並びに
ｄ）上記のうちのいずれかの組み合わせからなる群から選択される少なくとも１つの化合物を添加することを更に含む。
【００４４】
本発明のいくつかの実施形態では、本方法は、長尺繊維及び微細繊維に、プロタミン塩、カルシウム塩、及びε−アミノカプロン酸を添加することを更に含む。
【００４５】
別の態様では、本発明は、本発明の方法によって得ることができる繊維及び／又は凝集体の形態の止血組成物に関する。
【００４６】
別の態様では、本発明は、本発明による繊維及び／又は凝集体の形態の止血組成物を血液と接触させ、それによりゲルを形成する工程を含む、ゲルの形成方法に関する。
【００４７】
別の態様では、本発明は、本発明による方法によって得ることができるゲルに関する。
【００４８】
別の態様では、本発明は、本発明による繊維及び／又は凝集体の形態の止血組成物を含む容器と、任意選択でアプリケータ、担体、及び／又は使用説明書と、を含むキットに関する。
【００４９】
いくつかの実施形態では、容器がアプリケータである。
【００５０】
別の態様では、本発明は、出血創傷、創傷部位における細菌感染症の治療、部位における漏出の封止、部位における癒着の防止、及び／又は吻合部位からの漏出を、それ必要とする対象において最小化又は防止する方法に関し、本方法は、有効量の、繊維及び／又は凝集体の形態の本発明による止血組成物を、対象の創傷及び／又は部位の上及び／又は中に適用する工程を含む。
【００５１】
本発明は、出血を止めるため、封止、癒着防止、及び／又は吻合部位からの漏出の最小化又は防止のための、本発明による繊維及び／又は凝集体の形態の止血組成物の、抗細菌剤としての使用に関する。いくつかの実施形態では、この使用は、冠状動脈バイパス移植（coronary artery bypass graft、ＣＡＢＧ）手術における漏出を最小化又は防止するためである。
【００５２】
一実施形態では、この適用は、創傷及び／又は部位に向かって組成物に圧力を加えることなく実施される。例えば、ガーゼを使用する手動圧縮は不要である。様々な製品において、製品は、少なくとも１分間の適用中に手動圧縮を必要とする。圧縮なしに止血組成物を使用する利点は、止血組成物を、到達しにくい領域の中／上に適用できることである。
【図面の簡単な説明】
【００５３】
【図１】修正されたブルーム試験を使用して、異なる繊維組成物について得られた抵抗力／凝集力を示す棒グラフである。非補充の微細ＯＲＣ繊維から得られた抵抗力を、実験全体のベースラインとした。長尺ＯＲＣ繊維（long ORC fibers、Ｌ−ＯＲＣ）の添加は、凝塊抵抗を増加させることが示された。
【図２】エクスビボ縫合モデルによる異なる凝集体組成物に対する止血効力を示すバー図である。この図は、長尺ＯＲＣ繊維（Ｌ−ＯＲＣ）の添加が、止血効力を増加させたことを示す。
【発明を実施するための形態】
【００５４】
本発明は、ゲル又は凝塊形成時の止血のための驚くべき物理特性及び非常に有益な効果（複数可）を有する繊維及び／又は凝集体組成物（複数可）、それらの調製及びその使用に関する。止血組成物は、繊維及び／又は凝集体の形態のセルロース系材料に由来する短尺繊維及び長尺繊維の混合物を含む。例えば、繊維及び／又は凝集体組成物は、増加した凝集力及び有益な止血能力などの有益な物理特性を有するゲル又は凝塊形成を誘導する。
【００５５】
用語「セルロース系繊維」は、セルロース骨格を含む繊維に関する。セルロース骨格は修飾されることができ、例えば、カルボキシル化又は酸化レベルの変化を含み得る。セルロース系材料の非限定的な例としては、酸化セルロース又は酸化再生セルロース、カルボキシメチルセルロース、ヒドロキシエチルセルロース、ヒドロキシプロピルセルロース、及びメチルセルロースが挙げられる。
【００５６】
セルロース系材料は、織布、不織布、編物、及び／又は他の形態の布帛であり得る。
【００５７】
セルロース系繊維の非限定的な例は、ＯＲＣ繊維、綿繊維、レーヨン繊維、及びビスコース繊維である。
【００５８】
用語「繊維」は、細長い糸状形態を有する構造体に関する。
【００５９】
止血繊維組成物は、粉体の形態であってもよい。
【００６０】
本発明の一実施形態では、組成物中の「微細又は短尺」セルロース系繊維は、１７７μｍ未満のＤ９０、及び９５μｍ未満のＤ５０のサイズ分布を有する。
【００６１】
本発明の一実施形態では、組成物中の「長尺」セルロース系繊維は、１７７μｍ超のＤ９０、及び９５μｍ超のＤ５０のサイズ分布を有する。別の実施形態では、長尺繊維は、３５０μｍ未満のサイズ分布を有し、Ｄ５０は、１６７μｍ未満である。
【００６２】
サイズ分布Ｄ５０はまた、粉体／凝集体サイズ分布におけるユニットの中位径又は中央値として知られており、累積分布における５０％でのユニット径の値である。例えば、Ｄ５０がＸμｍである場合、試料中のユニットの５０％がＸμｍよりも大きく、５０％はＸμｍよりも小さい。サイズ分布は、目的の試料中の全ユニットサイズの総数の割合として与えられる様々なサイズ範囲のそれぞれに収まるユニットの数である。したがって、Ｄ９０値は、Ｄ９０値よりも小さいサイズを有する９０％のユニットを指す。
【００６３】
用語「粉体」は、分散した乾燥固体粒子に関する。
【００６４】
用語「凝集体」は、目標のサイズ範囲を有する圧密化セルロース系材料に関し、例えば、この圧密化材料は、粉砕及び任意選択で篩分けなどのサイズ低減に供される。
【００６５】
サイズ低減の非限定的な例は、引裂き、細断、粉砕、摩砕、及び／又は篩分けである。
【００６６】
一実施形態では、凝集体は、粉砕などのサイズ低減に供された圧密化繊維組成物である。
【００６７】
用語「止血」は、出血強度を低減するか、又は出血を止める能力に関する。
【００６８】
結果は、以下の知見に基づいたものである。
本発明による止血組成物は、微細セルロース系繊維の比較組成と比較したとき、優れた特性を示すことが本発明により分かった。
【００６９】
微細ＯＲＣ繊維を長尺ＯＲＣ繊維で補充することは、凝塊の抵抗及び凝集力を増加させたことが分かった。
【００７０】
結果は、微細ＯＲＣ繊維と長尺ＯＲＣ繊維との混合物が、血液との接触時に形成される凝塊の凝集力を少なくとも１．５倍増加させたことを示す。
【００７１】
用語「ゲル又は凝塊の抵抗」は、修正されたブルーム試験（下記で例証される）の結果に関連し、金属性の棒が、５ｍｍ／分の速度で動きながら、７ｍｍの伸長でゲルを通過するのに必要な力を示す。この力は、ゲルの抵抗のレベルを反映し（力が大きいほど、ゲルの抵抗が大きくなる）、順にゲルの凝集力のレベルを示している。棒が定常的な動きで進行するのに必要な力が大きいほど、ゲルの抵抗が大きくなる。
【００７２】
異なるサイズ分布を有するＯＲＣ繊維の使用は、繊維及び／又は凝集体の適用の後に生成された凝塊の、得られた構造的完全性を増加させ得ることが分かった。
【００７３】
また、短尺ＯＲＣ繊維の、長尺ＯＲＣ繊維による補充が、総組成重量の２５％未満の濃度の長尺繊維を有する組成物を含む非補充微細ＯＲＣ繊維に対して、組成物の止血能力をほぼ２倍向上させ得ることが分かった。
【００７４】
また、微細ＯＲＣ繊維の、長尺繊維及び次の３つの化合物（塩化カルシウム、ＰＳ、及びεＡＣＡ）全てによる補充は、優れた結果を示した。正の効果は、特定の比率の補充成分で観察された。
【００７５】
８０％微細ＯＲＣ繊維を、１０％長尺ＯＲＣ繊維と共に含み、かつ５％  ＣａＣｌ２、２．５％  ＰＳ、及び２．５％  εＡＣＡを含む組成物は、微細ＯＲＣ繊維からなる組成物と比較して、２倍の優れた止血結果を示した。
【００７６】
異なるサイズ分布を有する繊維の混合物を含む酸化再生セルロース（ＯＲＣ）繊維を含む繊維及び／又は凝集体組成物は、微細繊維のみで調製されたＯＲＣ繊維を含む組成物と比較したとき、優れた特性を示す。
【００７７】
機序によって束縛されるものではないが、異なるサイズ分布を有するセルロース系繊維混合物、及び任意選択で化合物（複数可）は、その場で達成される凝塊の構造に寄与する。
【００７８】
一態様では、本発明は、長尺セルロース系繊維及び微細セルロース系繊維を含む繊維及び／又は凝集体組成物に関し、長尺繊維及び微細繊維は、それぞれ５％〜２５％ｗ／ｗ及び９５％〜７５％ｗ／ｗの範囲の比率であり、長尺繊維のサイズ分布は、１７７μｍ超のＤ９０、及び９５μｍ超のＤ５０であり、微細繊維のサイズ分布は、１７７μｍ未満のＤ９０、及び９５μｍ未満のＤ５０である。
【００７９】
本明細書に開示される全ての範囲は、適用可能な場合、上下限を含む。
【００８０】
いくつかの実施形態では、長尺繊維は、５％〜２５％未満の範囲の濃度である。
【００８１】
本発明の止血組成物を作製するための出発材料として使用され得る酸化再生セルロース材料は、既知でありかつ市販されている。出発材料としては、酸化多糖類、特に酸化セルロース及びその中和誘導体を含む可吸収性の織布若しくは編物又は不織布材料を挙げることができる。例えば、セルロースは、カルボキシル−酸化又はアルデヒド−酸化セルロースであってよい。より好ましくは、限定するものではないが酸化再生セルロースを含めた酸化再生多糖類が使用され得る。酸化再生セルロースは、再生されていないセルロースに対して均等度がより高度であるがために好ましい。再生セルロース、及び酸化再生セルロースを作製する方法に関する詳細な説明は、米国特許第３，３６４，２００号、同第５，１８０，３９８号、及び同第４，６２６，２５３号に記載されており、これらの各々の内容は、その全体が記載されたものとして、参照により本明細書に組み込まれる。
【００８２】
利用され得る好ましいセルロース系材料の例としては、ＩＮＴＥＲＣＥＥＤ（登録商標）可吸収性癒着障壁、ＳＵＲＧＩＣＥＬ（登録商標）Ｏｒｉｇｉｎａｌ可吸収性止血剤、ＳＵＲＧＩＣＥＬ（登録商標）ＮＵ−ＫＮＩＴ（登録商標）可吸収性止血剤、ＳＵＲＧＩＣＥＬ（登録商標）ＦＩＢＲＩＬＬＡＲ（商標）可吸収性止血剤、ＳＵＲＧＩＣＥＬ（登録商標）ＳＮｏＷ（商標）可吸収性止血剤が挙げられるが、これらに限定されない。
【００８３】
本発明の止血繊維及び／又は凝集体は、優れた止血性、並びに良好な組織なじみ性及び流動性を有するペースト又は粉体形態のいずれかで止血剤として動作することができる。加えて、止血繊維及び／又は凝集体は、他の薬剤及びバイオポリマーと物理的に統合及び／又は混和されて、組織への接着性、封止性、及び／又は癒着防止性を改善することができる。
【００８４】
本発明の一態様では、有益な止血、創傷治癒、及び他の治療的特性を有する止血繊維及び／又は凝集体組成物の作製方法が提供される。
【００８５】
本発明の１つの可能な方法は、止血繊維及び／又は凝集体を、ＯＲＣ製品などのセルロース系材料、例えば上で考察したものから直接製造することを含む。
【００８６】
一実施形態では、長尺繊維及び短尺繊維は、セルロース系材料のサイズを低減することによって得られ、長尺繊維は、微細繊維を得るのに必要な工程及び／又は時間と比較して、より少ない粉砕工程及び／又はより短い粉砕時間を含めることによって得ることができる。
【００８７】
代替の実施形態では、切断されたセルロース系布片は、ボールミルにおいて微細繊維に直接変換される。ボールミルにおける異なるラウンド数及び又は粉砕期間は、異なる繊維サイズをもたらす。ボールミル工程から取り出されたより大きな繊維は、最終的な繊維及び／又は凝集体組成物（複数可）中に異なる繊維サイズを組み込むために、将来の使用のために回収され得る。
【００８８】
粉砕後に得られたセルロース系微細繊維は、予め得られた長尺セルロース系繊維と混合することができ、任意選択で、化合物（複数可）及び／又は添加剤と更に混合して、例えば、組織への接着性、封止性、止血性、及び／又は癒着防止性を向上させることができる。
【００８９】
長尺繊維及び微細繊維の混合は、それぞれ５％〜２５％及び９５％〜７５％の範囲の比率で実施され、長尺繊維のＤ９０は、１７７μｍ超であり、Ｄ５０は、９５μｍ超であり、微細繊維のＤ９０は、１７７μｍ未満であり、Ｄ５０は、９５μｍ未満である。
【００９０】
生成された止血繊維組成物は、化合物で更に補充することができる。
【００９１】
一実施形態では、止血組成物の作製方法は、ＯＲＣ材料などのセルロース系材料、例えば、ＳＵＲＧＩＣＥＬ（登録商標）Ｏｒｉｇｉｎａｌ可吸収性止血剤を用いて開始させる。ＯＲＣ布帛を、２．５４〜５．０８ｃｍ（１〜２インチ）幅の断片に切断した後、材料をブレードに供給して布帛を小片に切断する。次いで、切断されたＯＲＣ布片を、２つの連続した粉砕プロセス（ハンマー粉砕及び空気分級機粉砕）によってＯＲＣ繊維に摩砕する。異なる粉砕工程からの繊維を、最終繊維組成物（複数可）に異なる繊維サイズを組み込むために、将来の使用のために取る。得られた止血繊維組成物は、凝集体の形態の止血組成物を得るための更なる工程に供され得る。
【００９２】
いくつかの実施形態では、異なる繊維サイズという用語は、異なるサイズ分布を有する繊維に関連する。
【００９３】
一実施形態では、組成物中のセルロース系繊維は、異なるサイズ分布を有するセルロース系繊維の混合物からなる。セルロース系繊維混合物を、化合物（複数可）と更に混合することができる。一実施形態では、混合物は、圧密化及び粉砕のプロセスを経て、凝集体を形成することができる。任意選択で化合物（複数可）を有するセルロース系繊維の凝集体は、７５μｍ〜４２０μｍの範囲であり得る。
【００９４】
一実施形態では、凝集体を形成する前に、長尺繊維及び微細繊維を含有するセルロース系繊維混合物は、後次の処理のために、約１１％〜約１８％のレベル、約１１％〜約１６％、最も好ましくは約１２〜１６％（Ｏｈａｕｓハロゲン水分計により測定）までの加湿工程に供される。塩化カルシウムなどの十分な量の吸湿性材料が繊維に添加される場合、この工程を省略することができる。十分な量の吸湿性化合物は、例えば、Ｏｈａｕｓハロゲン水分計により測定して、約１１％〜約１８％のレベルまでの加湿を可能にする量である。次いで、得られた湿潤混合繊維を圧密化する。
【００９５】
用語「吸湿性材料」は、通常は常温又は室温環境下において、周囲から水分子を吸着保持することができる物質に関する。非限定的な例としては、塩化亜鉛、塩化カルシウム、水酸化カリウム、及び水酸化ナトリウムが挙げられる。
【００９６】
一実施形態では、凝集体の形成は、圧密化後及びサイズ低減前に、除湿又は乾燥の工程を含み、篩分け工程を含む。サイズ低減及び篩分け工程は、典型的には、ある寸法を有する凝集体を標的化することを可能にする。次の工程は、アプリケータデバイスに投与し、次いで、デバイスをパッケージング及び滅菌することができる。
【００９７】
一実施形態では、アプリケータへの投与前の貯蔵水分は、乾燥の終了時に約２％ｗ／ｗ未満であり、アプリケータに投与するために、制御された環境（相対湿度に応じて５００グラムの試料水分利得当たり０．３〜０．６％／時、一般的に相対湿度２５〜５５％）において６％ｗ／ｗ未満の含水量を達成する。止血組成物（複数可）を作製するための１つの可能な方法は、セルロース系材料を切り開き、切断する工程と、例えば、得られた材料を粉砕することによって、サイズを低減する工程と、長尺繊維及び微細繊維を得るための、空気分級機における粉砕工程（複数可）と、異なるサイズの繊維を混合する工程と、任意選択で、化合物（複数可）を添加する工程と、を含む。
【００９８】
止血組成物（複数可）を作製するための他の可能な方法は、セルロース系材料を切り開き、切断する工程と、例えば、得られた材料を粉砕することによって、サイズを低減する工程と、長尺繊維及び微細繊維を得るための、空気分級機における粉砕工程（複数可）と、異なるサイズの繊維を混合する工程と、任意選択で、化合物（複数可）を添加する工程と、加湿する工程と（十分な量の吸湿性材料［例えば、塩化カルシウム］が添加される場合は省略され得る）、圧密化の工程と、除湿又は乾燥の工程と、圧密化材料のサイズを低減する工程と、篩分けの工程と、任意選択で、貯蔵容器内、又は送達デバイス、一次包装、及び二次包装内に投与する工程と、任意選択で、滅菌の工程と、を含む。
【００９９】
切り開き及び切断を実施して、布帛を、およそ２．５４ｃｍ×７．６２ｃｍ又は５．０８ｃｍ×７．６２ｃｍ（１インチ×３インチ又は２インチ×３インチ）の適切なサイズ片に切り開き、切断することができるが、より小さい切片を使用することもできる。切り開き及び切断のために行われる主な操作は、布帛のロールを巻き戻し、布帛をストリップに切り開き、ストリップを切断して、切片をサイズ決定して第１の粉砕工程に送達することである。ＡＺＣＯから入手可能なＡＺＣＯモデルＦＴＷ−１０００などの、いくつかの切断及び切り開き用のマシンが既知であり、商業的に入手可能である。
【０１００】
第１の粉砕工程では、セルロース系布帛材料の処理片は、材料の色指数及び水溶性含有量に最小の影響を与えながら、切り開いて切断する工程で生成された中間粗繊維から、４５２μｍ未満のＤ９０値及び２１８μｍ未満のＤ５０値を有する材料に変換される。４９７μｍの円形スクリーン、及びスクリーンを通過するまで布帛を分解して中間粗セルロース繊維を生成する一組のブレードを備えたハンマーミル型粉砕マシンである、Ｆｉｔｚｐａｔｒｉｃｋにより製造されたモデルＤＡＳＯ６及びＷＪ−ＲＳ−Ｄ６Ａなどの、粉砕のためのいくつかのマシンが市販されている。例示的な処理行程では、ミル速度は、約７０００ＲＰＭであり得、処理温度は８０℃未満であり、ブレード数は８（各々２つのインペラ）であり、ブレード型は２２５ナイフ、衝撃型ブレードであり、ブレード配向は、「衝撃」として設定される。
【０１０１】
粉砕工程において生成された繊維は、材料の色指数及び水溶性含有量に最小の影響を保持しながら、更に低減することができる。Ｑｕａｄｒｏからの空気分級機／Ｆ１０  Ｑｕａｄｒｏ  Ｆｉｎｅ  Ｇｒｉｎｄなどのいくつかのマシンが、第２の粉砕工程に使用可能である。
【０１０２】
第１の粉砕工程からの中間粗繊維は、制御された速度で第２のミルに供給され、粉砕スクリーンによって分離された２つの粉砕室を通過することができる。材料は、送風機によって粉砕室を通って引き込まれ得る。中間粗繊維は、所望のサイズを得るために、空気分級機装置を介して数回処理され得る。加えて、異なる繊維サイズを最終繊維及び／又は凝集体に組み込むために、将来の使用のためにこれらの粉砕工程から繊維を取り出すことができる。第１の粉砕工程からの中間粗繊維は、制御された速度で第２のミルに供給され得る。中間粗繊維は、所望のサイズを得るために、空気分級機装置を介して３回処理され得る。加えて、ある特定の実験では、異なる繊維サイズを最終凝集体に組み込むために、空気分級機を通る最初の走流から取られた繊維を抽出することができる。
【０１０３】
実施形態では、空気分級機を通る第１及び第３の走流から回収された繊維は、改善された繊維／凝集体組成物を作製するために使用される。
【０１０４】
この工程（複数可）において、Ｑｕａｄｒｏ空気分級機Ｆ１０を、粉砕速度８４００ｒｐｍ、送風機速度１８００ｒｐｍ、及び３通過で使用することができる。そのような実施形態では、１通過後、得られた長尺繊維は、３５０μｍ未満のＤ９０値、及び１６７μｍ未満のＤ５０値を有し得る。３通過後、得られた微細繊維は、１７７μｍ未満のＤ９０値、及び９５μｍ未満のＤ５０値を有し得る。
【０１０５】
微細繊維はまた、上記のような２つの粉砕工程の代わりに、ボールミルによって１つの工程で生成することもできる。
【０１０６】
代替ボールミル実施形態では、５０ｇの予め切断されたセルロース系布帛［例えば、ＯＲＣ布帛］（５×５ｃｍ又は２インチ×２インチ）を、１２高密度ジルコニア（二酸化ジルコニウムＺｒＯ２、直径２０ｍｍ、Ｇｌｅｎ  Ｍｉｌｌｓ  Ｉｎｃ．（Ｃｌｉｆｔｏｎ，Ｎ．Ｊ．，ＵＳＡ））を用いて、ボール及び試料を５００ｍＬの摩砕槽に入れることによってボールミルされる。この槽は、ラッチブラケットの中へ圧締めされ、次いで遊星ボールミルＰＭ１００、Ｒｅｔｓｃｈ，Ｉｎｃ．（Ｎｅｗｔｏｗｎ，Ｐａ．，ＵＳＡ））上で平衡される。次いで、粉砕を二方向に４５０ｒｐｍで２０分間行う。時間などの異なる粉砕パラメータを使用することにより、改善された凝集体をもたらすことができる混合物への将来の組み込みに使用することができる、異なる繊維サイズを生成することができる。
【０１０７】
一実施形態では、加湿工程に適した湿度室は、Ｔｈｅｒｍａｌ  Ｐｒｏｄｕｃｔ  ＳｏｌｕｔｉｏｎｓによりモデルＣＥＯ−９１６−４−Ｂ−ＷＦ４−ＱＳとして市販されている。室空気の加湿は、水蒸気噴射により達成される。２５℃の典型的な定常状態温度を利用することができるが、湿度レベルは、７５％〜８５％の間で、好ましい目標の８５％空気湿度で循環させることができる。湿度チャンバ内の材料の加湿時間又は滞留時間は、材料の量及び空気の再循環に応じて数時間から数日の範囲であり得る。典型的かつ好ましい循環では、材料は、数個のトレイに配置され、相対湿度８５％に暴露された約３，０００グラムのセルロース微細繊維について、１２〜１３時間の滞留時間と、加湿後の繊維の目標の１２％含水量とを有することになる。
【０１０８】
一実施形態では、微細繊維は、長尺繊維と、任意選択で、化合物及び／又は添加剤と、圧密化前に混合される。
【０１０９】
圧密化材料は、粉砕して篩分けすることができ、７５〜４２０μｍの凝集体を回収することができる。
【０１１０】
圧密化装置は、既知であり商業的に入手可能である。繊維は、スラッギング機械又は当該技術分野において既知の任意の他の圧密化技法によって圧密化され得る。例示的な圧密化ユニットは、Ｒｅｔｓｃｈ手動篩分けＡＳ２００スクリーナを備えたＦｉｔｚｐａｔｒｉｃｋ  Ｃｈｉｌｓｏｎａｔｏｒ  ＩＲＲ２２０−Ｌ１Ａ、及びＭ５Ａ下で統合されたスクリーナＳｗｅｃｏ  Ｖｉｂｒｏエネルギーユニットを備えたＦｉｔｚｐａｔｒｉｃｋ  Ｃｈｉｌｓｏｎａｔｏｒ  ＣＣＳ２２０／Ｍ３Ｂ  ＆  ＲＶ−Ｍ５Ａである。圧密化処理は、共通の電気系によって結合された２つの別個のサブシステムを使用して行うことができる。例えば、第１のサブシステム（転圧器：メインユニット）は、Ｆｉｔｚｐａｔｒｉｃｋ  Ｃｈｉｌｓｏｎａｔｏｒ  ＣＣＳ２２０転圧器、及び圧密化材料を予備破砕するためのＭ３Ｂミルであり得、一方で第２のサブシステム（転圧器：二次粉砕ユニット）は、所望のサイズ凝集体を得る分離のためのＳｗｅｃｏ又はＲｅｔｃｈスクリーナを備えた最終粉砕のためのＭ５Ａミルである。
【０１１１】
除湿又は乾燥工程での圧密化に続いて、水分を除去することができる。除湿又は乾燥工程は、好ましくは、色、嵩密度、水溶性含有量、及びサイズなどの任意の他の製品品質属性に著しく影響を及ぼさない。典型的には、繊維は、従来の流動化空気床を使用してバッチとして乾燥させることができる。
【０１１２】
除湿装置は、既知であり商業的に入手可能である。例示的なベンチトップ流動空気床は、６Ｌ容量を有するＲｅｔｓｃｈ（ＴＧ−２００）から商業的に入手可能である。あるいは、Ｆｌｕｉｄ  Ａｉｒ（Ａｕｒｏｒａ，ＩＬ）からの流動化床モデルＮｏ．０００２を使用することもできる。
【０１１３】
本発明のいくつかの実施形態では、正電荷を有する１種又は２種以上の多糖類が、本発明による組成物中に更に添加／含有されている。正電荷を有する多糖類の非限定的な例は、キトサン及びカチオン性グアーガムである。
【０１１４】
本発明のいくつかの実施形態では、正電荷を有する１種又は２種以上のペプチドが、本発明による組成物中に更に添加／含有されている。そのようなペプチドの非限定的な例は、アバエシン（abaecin）、アピダエシン（apidaecin）、プロフェニン、インドリシジン、メリトチン、マガイニン、ＬＬ−３７、牛ラクトフェリシン、ヒトラクトフェリシン、セクロピンＡ１、ブフォリンＩＩ、タナチン、ポリフェムシン１、マガイニン２、ヒトβデフェンシン−２、ウサギ腎デフェンシン、ペネトラチン／アンテナペジア、ＴＡＴ、ＳｙｎＢ１、ＳｙｎＢ３、ＰＴＤ−４、ＰＴＤ−５、ＦＨＶコート−（３５〜４９）、ＢＭＶ  Ｇａｇ−（７〜２５）、ＨＴＬＶ−ＩＩ  Ｒｅｘ−（４〜１６）、Ｄ−Ｔａｔ、Ｒ９−Ｔａｔトランスポルタン、ＭＡＰ、ＳＢＰ、ＦＢＰ、ＭＰＧ、ＭＰＧ（ΔＮＬＳ）、Ｐｅｐ−１、Ｐｅｐ−２である。
【０１１５】
更なる態様では、本発明は、ゲルの形成方法を提供し、この方法は、本発明による止血組成物を血液と接触させ、それによりゲルを形成する工程を含む。
【０１１６】
用語「血液」は、血漿などの血液画分を含む。
【０１１７】
用語「ゲル」は、軟性かつ脆弱から硬性かつ強靱までの性質を有することができる粘性及び／又は固体様材料に関する。ゲルは、ヒドロゲルであり得る。
【０１１８】
典型的には、ヒドロゲルは、親水性であるポリマー鎖のネットワークである。ヒドロゲルは、９０％を超える水を含み、ポリマーネットワークを含むことができる。
【０１１９】
ゲルは、凝固した液体、特に血液の厚い塊である凝塊であり得る。
【０１２０】
用語「接触する」は、その広義において使用され、例えば、凝塊又はゲルが形成されるように、止血組成物を血液に十分に近接させる任意のタイプの複合作用を指す。
【０１２１】
一実施形態では、この方法は、比較組成物が血液と接触したときに形成されるゲルの１．５倍以上の抵抗を有するゲルを形成し、かつ／又は比較組成物が血液と接触したときに形成されるゲルより約２倍以上の止血能力を有するゲルを形成する。比較組成物は、微細セルロース系繊維を含み、セルロース系長尺繊維を欠失している。
【０１２２】
更なる態様では、本発明は、本発明に記載の方法によって得ることができるゲルを提供する。
【０１２３】
更なる態様では、本発明は、本発明の止血組成物を含む容器、並びに任意選択でアプリケータ、担体、及び／又は使用説明書を含むキットを提供する。
【０１２４】
用語「担体」は、止血組成物を含む、及び／又は保持する物理マトリックスに関する。担体の例としては、セルロース系パッド、コラーゲン系パッドなどの内部及び／又は外部用途のためのパッド；歯科矯正及び整形外科用インプラントなどのインプラント；ＳＵＲＧＩＦＯＡＭ（登録商標）、ＥＶＩＣＥＬ（登録商標）などの流動性シーラント及び／又は止血剤が挙げられるが、これらに限定されない。
【０１２５】
一実施形態では、本発明による止血繊維及び／又は凝集体組成物は、酸化セルロース系（ＯＲＣ）繊維材料から、又は予め細断された酸化セルロース（ＯＣ）系材料から作製される。
【０１２６】
得られた止血繊維及び／又は凝集体組成物は、様々な外科的及び／又は創傷治癒局所用途、例えば抗殺菌処置、止血、癒着防止、封止のため、及び／又は漏出、例えば、冠動脈バイパス移植（ＣＡＢＧ）中に生じる漏出などの吻合部位からの漏出を最小化又は防止するために使用することができる。
【０１２７】
この組成物を使用して、例えば、腹腔鏡手術中に、ＣＡＢＧ及び／又は動静脈吻合などの吻合部位上、脊椎手術又は神経手術などの加圧が是認されない処置中に到達しにくい領域における出血を止めることができる。
【０１２８】
冠動脈バイパス移植（ＣＡＢＧ）手術を受けた患者は、処置中に生じた吻合部位からの漏出を有し得る。これらの漏出の多くは、追加の縫合糸又は様々な止血剤を使用して手術中に対応される。これらの手術中の漏出を止め、漏出が術後に発達するのを防ぐことは、外科医にとって、患者が術後の吻合漏出を有しないことをより確信することを助ける。輸血又は再手術を必要とするＣＡＢＧ処置後の出血は、罹患性及び不死性の有意な増加に関連する。２０％もの症例において、特定の出血部位が、再手術中に特定され得る。手術による出血の典型的な起源としては、カニューレ挿入部位、近位及び遠位吻合部位、並びにＩＴＡ及び静脈移植片の分枝が挙げられる。文献によれば、ＣＡＢＧ患者の２〜３％は、出血について再探査を必要とし、２０％もの患者が、輸血を必要とする過剰な術後出血を有する。
【０１２９】
止血組成物（複数可）は、いくつかの既知の製品にわたって以下の利点のうちの１つ又は２つ以上を有し得る。
１−例えば、大血管縫合線における出血を停止することができ、したがって血管内で止血を達成することにおいて限られた効力を有する、いくつかの既知の製品とは異なり、血管縫合線からの出血を著しく低減し、止めることができる。
２−加圧を必要とせずに止血を達成することができる。いくつかの既知の製品は、止血を達成するために圧力を加えること（例えば、ガーゼで手動圧縮すること）を必要とする。
３−血液中で活性化される。水分によって活性化されると、止血繊維及び／又は凝集体は、構造（例えば、凝塊／ゲルの形態）を利得し、止血を達成することができる。いくつかの既知の製品は、予形成された構造完全性を有する。
４−血中で設定可能であり、容易に流れず、止血を達成することができる。いくつかの既知の製品は、湿潤環境において限られた効力を有する。
５−出血部位に癒着することができるが、依然として可逆的であり、すなわち出血部位に癒着し、かつ洗浄に抵抗性であるが、外科矯正が必要な場合には、掻き落として除去し、アクセスを得ることができる。いくつかの既知の製品は、湿潤フィールドにおける癒着が限られているか、又は一旦適用された後に容易に除去できない場合がある。
【０１３０】
全ての引用される刊行物の内容は、参照によりそれら全体が本明細書に組み込まれる。
【実施例】
【０１３１】
材料及び方法。
【０１３２】
【表１】
2018538259.tif 000003
＊調製に関する詳細は、下記を参照されたい。
【０１３３】
【表２】
2018538259.tif 000004
【０１３４】
表２は、実験において使用されるＣａＣｌ２中のカチオンの割合（組成物重量全体に基づくｗ／ｗ）を示す。
【０１３５】
【表３】
2018538259.tif 000005
【０１３６】
酸化再生セルロース（ＯＲＣ）繊維の調製。
ＯＲＣ繊維の製造プロセスは、ＯＲＣ材料ＳＵＲＧＩＣＥＬ（登録商標）Ｏｒｉｇｉｎａｌ可吸収性止血剤で開始した。ＯＲＣ材料を、２．５４〜５．０８ｃｍ（１〜２インチ）幅の断片に切断した後、布帛を小片に切断するブレードにその材料を供給した。次いで、切断されたＯＲＣ布片を、２つの連続した粉砕プロセス（ハンマー粉砕及び空気分級機粉砕）によって、ＯＲＣ微細繊維に摩砕した。異なる粉砕工程からの繊維を、最終凝集体に異なる繊維サイズを組み込むために、将来の使用のために取った。
【０１３７】
より具体的には、繊維を製造するためのプロセスは、ＳＵＲＧＩＣＥＬ（登録商標）Ｏｒｉｇｉｎａｌ布帛を切り開いて切断する工程と、得られる材料を、ハンマー粉砕を使用して粉砕する工程と、長尺微細繊維を得るための空気分級機における粉砕工程（複数可）と、任意選択で、異なるサイズの繊維を混合する工程とを含んだ。
【０１３８】
切り開き及び切断を実施して、布帛を、およそ２．５４ｃｍ×７．６２ｃｍ（１インチ×３インチ）の適切なサイズ片に切り開いて切断した。切り開き及び切断のために行われる主な操作は、布帛のロールを巻き戻し、布帛をストリップに切り開き、ストリップを切断して、切断された小片をサイズ決定し、第１の粉砕工程に送達することであった。
【０１３９】
第１の粉砕工程では、セルロース系布帛材料の処理片は、材料の色指数及び水溶性含有量に最小の影響を与えながら、切り開いて切断する工程で生成された中間粗繊維から、４５２μｍ未満のＤ９０値及び２１８μｍ未満のＤ５０値を有する材料に変換された。この工程での粉砕に使用されるマシンは、Ｆｉｔｚｐａｔｒｉｃｋにより製造されるハンマーミル型モデルＷＪ−ＲＳ−Ｄ６Ａであった。ハンマーミルは、４９７μｍの円形スクリーンと、スクリーンを通過するまで布帛を分解して中間粗セルロース系繊維を生成するための一組のブレードとを備えていた。粉砕のパラメータは、約７０００ＲＰＭのミル速度であり、処理温度は８０℃未満であり、ブレード数は８（各々２つのインペラ）であり、ブレード型は２２５ナイフ、衝撃型ブレードであり、ブレード配向は、「衝撃」として設定された。
【０１４０】
第１の粉砕工程からの中間の粗繊維は、第２のミルに制御された速度で供給された。中間の粗繊維は、所望のサイズを得るために、空気分級装置を介して３回処理された。加えて、ある特定の実験では、空気分級機を通る最初の走流から取られた繊維は、最終凝集体の異なる繊維サイズを組み込むために抽出された。
【０１４１】
この工程（複数可）において、Ｑｕａｄｒｏ空気分級機Ｆ１０を、粉砕速度８４００ｒｐｍ、送風機速度１８００ｒｐｍ、及び３通過で使用した。１通過後、得られた長尺ＯＲＣ繊維は、１７７μｍ超のＤ９０、及び９５μｍ超のＤ５０を有していた。３通過後、得られた微細ＯＲＣ繊維は、１７７μｍ未満のＤ９０値、及び９５μｍ未満のＤ５０値を有していた。
【０１４２】
粉体組成物の調製。
全ての粉体は、湿度制御された条件下で化学天秤を使用して計量された。相対湿度は、粉体調製プロセス全体にわたって２０％を超えなかった。全ての粉体は、１７７μｍ未満のＤ９０、及び９５μｍ未満のＤ５０を有するＯＲＣ微細繊維からなり、上記のように調製され（表１Ａ）、各実施例において特定される比率で、３５０μｍ未満のＤ９０、及び１６７μｍ未満のＤ５０を有する長尺ＯＲＣ繊維で補充された。実施例２における全ての粉体組成物はまた、５％  ＣａＣｌ２、２．５％  ＰＳ、及び２．５％  εＡＣＡで補充された。例えば、実施例２及び図２において、１０％  Ｌ−ＯＲＣという組成物は、８０％微細ＯＲＣ繊維、１０％長尺ＯＲＣ繊維、５％  ＣａＣｌ２、２．５％  ＰＳ、及び２．５％  εＡＣＡからなっていた。全ての割合は、組成物重量全体のｗ／ｗである。
【０１４３】
表１Ｂに詳述される全ての化合物は、粉体形態で提供された。
【０１４４】
各粉体混合物を、杵と臼に移し、粉体粒子が組成物内で均等／均質に分配されるまで完全に混合した。湿気の吸着を最小限にするために、粉体組成物は、バイアル内で保管し、プラスチックパラフィンフィルム（ＰＡＲＡＦＩＬＭ（登録商標））で密封した。
【０１４５】
凝集体の調製。
より高い体積比率当たりの質量を含む凝集体／顆粒を得るために、２つの工程を実施した。
Ｉ−粉体の圧密化（カプセル化）及び
ＩＩ−カプセルの乾燥、粉砕／摩砕、及び篩分け
【０１４６】
下記の工程Ｉ及びＩＩの詳細を参照されたい。
【０１４７】
粉体の圧密化。
圧密化は、手動油圧プレス（Ｓｐｅｃａｃ  Ａｔｌａｓ  １３６０８キログラム（１５トン）モデルＧＳ１５０１１）及び好適な排気可能なペレットダイを使用して実施し、このペレットダイは、１０ｍｍの直径を有する（Ｓｐｅｃａｃ  ＧＳ０３１００）。約３００ｍｇの粉体組成物（上記のように調製）を、およそ１．５〜２．０ｃｍの高さまでペレットダイに装填した。次の工程では、金属製の棒（手動油圧プレス機器の一部である）を、粉体の上部に合わせ、それを使用して、手動油圧プレスにより３６２９キログラム（約１１７９キログラム／ｃｍ２）（４トン（約１．３トン／ｃｍ２）の圧力に到達させた。この工程に続いて、直径１０ｍｍ、高さおよそ０．３ｃｍ〜０．５ｃｍのカプセル（圧密化粉体）を形成した。カプセルをペレットダイから解放し、杵と臼によって半体に破壊して、次の乾燥工程のための表面積を増加させた。
【０１４８】
カプセルの乾燥、粉砕／摩砕、及び篩分け。
カプセルの半体を、真空オーブン（Ｃｏｌｅ  Ｐａｒｍｅｒ真空オーブンモデル０５０１７−０５）で、３７℃でおよそ１６時間乾燥させて、任意の過剰な湿度を除去し（及び５％ｗ／ｗ未満の湿度に到達させ）、カプセルの粉砕を可能にした。乾燥したカプセルの半体を、ＩＫＡ（登録商標）Ｗｏｒｋｓ，Ｉｎｃ．チューブミルコントロール９７３７７９０を使用し、２０，０００ｒｐｍで３０秒間摩砕／粉砕した。次の工程では、粉体を、ＭＲＣ（篩のメーカー）篩加振器（モデルＬＳ−２００を強度レベル２で）１分間、２つの篩の組、４２０μｍの孔径を有するものと、７５μｍの孔径を有するものとを通して勢いよく篩分けした。２つの篩の間に残る凝集体を回収し、室温（２０℃〜２７℃）で密閉バイアル内に保管し、使用するまでプラスチックパラフィンフィルムで密封した。この段階の最後に、全ての成分は、各々の最終的な顆粒／凝集体組成物中に存在し、その中で均質に分布していた。
【０１４９】
実施例１における組成物は、粉体形態であり、実施例２及び３における組成物は、凝集体形態であった。
【０１５０】
血液調製物。
実験１で使用された血液は、絶命したブタからＬａｈａｖ契約研究機関（contract research organization、Ｃ．Ｒ．Ｏ．）によって採取され、冷却した容器（４℃）内で送達された。血液採取時に、血液１リットル当たり５０００ＩＵのヘパリンを添加した［ヘパリンナトリウム−Ｆｒｅｓｅｎｉｕｓ  ５０００ＩＵ／１ｍＬ注射液、メーカー：ＢＯＤＥＮＥ（ＰＴＹ）ＬＴＤ、Ｉｎｔｒａｍｅｄとして取引、カタログ番号：９２０７９１０ＬＡＢ］。
【０１５１】
凝固を防ぐために、到着時に追加のヘパリンを添加した（血液１リットル当たり５０００ＩＵ）。ヘパリン化した血液を、ボトルを数回反転させることによって緩やかに混合した。次の工程では、残留凝塊を除去するために、ヘパリン化した血液を、２０μｍポリプロピレンシリンジフィルター（ＥｎｔｅｇｒｉｓによるＳＶＬ２５Ｄ２０ＨＱＳＡ２５）で濾過し、ポリプロピレン容器に収集した（ガラスによって誘導される血液凝固を防止するため）。濾過されたヘパリン化血液を、使用まで４℃で保管した。
【０１５２】
ブルーム試験。
ブルームは、ゲル又はゼラチンの凝集力を測定するために用いられる試験である。凝集力は、試験された材料／組成物の分子間の結合を表す。一般に、ブルーム試験は、４ｍｍの陥没を生じさせるために、円筒状ピストン（１２．７ｍｍの直径を有する）によって、６．６７％ゼラチンゲル（７．５ｇのゼラチンを１０５ｇの水に溶解することによって調製された）の遊離表面に加える必要がある力（グラム）の決定に関する。この試験の場合、ゲルは、典型的には以下の寸法、容量１５０ｍＬ、内径５９ｍｍ、及び高さ８５ｍｍを有するガラス容器内で形成される。下降するピストンの速度は、３０ｍｍ／分に設定される（米国特許第１５４０９７９号に記載されるブルーム試験を参照されたい）。
【０１５３】
下記の実施例では、修正されたブルーム試験を実施して、異なる試験粉体組成物が血液と混合されたときに形成された凝塊の凝集力を試験した。このパラメータを、各試験組成物の潜在的な止血効力の表示として評価した。一般に、より高い抵抗力（ブルーム試験における高い値）は、より高い凝集力と相関し、組成物が高い止血効力を有することを示唆する。低い抵抗力は、低い凝集力に相関し、組成物が低い止血効力を有することを示唆する。各試験粉体組成物によって誘導された凝集力を、非補充（微細）ＯＲＣ繊維と比較して評価した。この結果は、非補充（微細）ＯＲＣ繊維に対する抵抗力の増加倍数として提示される。
【０１５４】
修正されたブルーム試験を、以下のように実施した。
１）３００ｍｇの各試験粉体組成物を、７ｍＬの管（内径：１５ｍｍ、高さ５０ｍｍ）に計量した。
２）２．５ｍＬの血液（「血液調製物」で上記のとおり調製した）を、各粉体組成物に添加した。
３）乾燥粉体が視覚的に明らかでなくなるまで、管を３２００ｒｐｍで勢いよく渦動させ、血液粉体組成物混合物を３分間培養して、凝塊形成を可能にした。
４）凝集力を測定するために、バイアルを、「Ｌｌｏｙｄ  ＬＦプラス」装置に置き、金属性の棒［１．２７ｃｍ（０．５インチ）］を一定の事前設定した下降速度：５ｍｍ／分でバイアル内に挿入した。凝塊の中へ７ｍｍ伸長した地点における金属性の棒の移動に対する凝塊の抵抗力は、メガパスカル（ＭＰａ）単位で測定した。試験は、室温で実施した。
【０１５５】
縫合糸前臨床モデル。
拍動型エクスビボ心肺バイパス（ＣＰＢ）モデルを使用して、生理学的状態をシミュレートした。このモデルは、
Ｓｅｒｇｅａｎｔ，Ｐ．，Ｋｏｃｈａｒｉａｎ，Ｒ．，Ｐａｔｅｌ，Ｂ．，Ｐｆｅｆｆｅｒｋｏｒｎ，Ｍ．，＆Ｍａｔｏｎｉｃｋ，Ｊ．（２０１６）．Ｎｅｅｄｌｅ−ｔｏ−ｓｕｔｕｒｅ  ｒａｔｉｏ，ａｓ  ｗｅｌｌ  ａｓ  ｓｕｔｕｒｅ  ｍａｔｅｒｉａｌ，ｉｍｐａｃｔｓ  ｎｅｅｄｌｅ−ｈｏｌｅ  ｂｌｅｅｄｉｎｇ  ｉｎ  ｖａｓｃｕｌａｒ  ａｎａｓｔｏｍｏｓｅｓ．Ｉｎｔｅｒａｃｔｉｖｅ  ＣａｒｄｉｏＶａｓｃｕｌａｒ  ａｎｄ  Ｔｈｏｒａｃｉｃ  Ｓｕｒｇｅｒｙ，２２（６），８１３〜８１６．ｄｏｉ：１０．１０９３／ｉｃｖｔｓ／ｉｖｗ０４２に記載されている。
【０１５６】
簡潔には、拍動型エクスビボ心肺バイパスモデルは、一連のポンプ及びチャンバを用いて、システム全体を通して血圧を生成、制御、及び維持した。このモデルは、ブタ頸動脈に出入りする血液を濾過するリザーバと、コンピュータ統合データ取得システムと、酸素化器と、熱交換器とからなる。流量インピーダンス及び容積区分調整が存在して、血量流及び圧力制御の微調整を可能にする。
【０１５７】
ブタ頸動脈内に配置された縫合からの血液損失を収集し、計量して漏出率を確立した。漏出率は、ある期間にわたって収集された血液の量として計算され、記録された。
【０１５８】
生理学的状態をシミュレートするために、以下のパラメータを使用した。
圧力１２０／８０ｍｍＨｇ
パルス数７２／分
血液温度３３〜３５℃
１０，０００ＩＵのヘパリンを、１Ｌのドナーブタ血液に添加し、１０ｍｇ／ｍＬのプロタミン硫酸塩で滴定して、活性化凝固時間（activated clotting time、ＡＣＴ）をおよそ３６９秒に調整した。ＡＣＴは、ＶｅｔＳｃａｎ  ｉ−ＳＴＡＴ可動式携帯型ユニット（Ａｂｂｏｔｔ  Ｐｏｉｎｔ  ｏｆ  Ｃａｒｅ）及びＩ−ＳＴＡＴ  ＡＣＴセライトカートリッジ（Ａｂｂｏｔｔ  Ｐｏｉｎｇ  ｏｆ  Ｃａｒｅ、部品番号：６００−９００６−１０）で測定した。
【０１５９】
ブタ頸動脈を周囲組織から単離し、システムに載置した。管クランプを使用して、組織を取付け具に固定した。頸動脈の両側の血流を制限し、頸動脈を、６−０  ＰＲＯＬＥＮＥ縫合糸（８８０６Ｈ）及びＢＶ−１針を用いて単純な連続パターンで縫合した。２分間にわたる血液損失質量を、ベースラインとして測定した。
【０１６０】
凝集体を縫合部位にわたって適用し、適用の完了に続いて４分間硬化させた。制限を取り除き、２分間にわたる血液損失質量を測定した。
【０１６１】
インビボモデルの肝臓生検パンチ。
成熟した約６０ｋｇの雌ブタを、外科的処置の前に２４時間絶食させた。動物に、１１５０ｍｇ〜１４００ｍｇのケタミン、１１５ｍｇ〜１４０ｍｇのキシラジン、７．５ｍｇのミダゾラムで麻酔をかけた。麻酔をイソフルランで維持し、腹部を開いて肝臓を露出させた。平均動脈血圧、体温、及び心拍数は、外科的処置の全体にわたって継続的にモニタリングした。平均動脈血圧が６０ｍｍＨｇを下回った場合、実験を終了した。
【０１６２】
直径４ｍｍ×深さ２ｍｍの生検パンチを肝臓ローブに対して実施し、標本を手術用鋏で切除した。パンチ部位を３０秒間にわたって出血させ、出血強度を０〜５のスケールで視覚的に評価した。これにより、出血なしには０のスコアを与え、強度の出血には５のスコアを与えた。次いで、パンチ部位を清潔なガーゼで払拭して過剰な血液を除去し、１００ｍｇの試験凝集体組成物をパンチ空洞に注入した（例えば、５．０％  ＣａＣｌ２、２．５％  ＰＳ、及び２．５％  εＡＣＡを含む凝集体組成物は、４０ｍｇ／ｃｍ２  ＣａＣｌ２、２０ｍｇ／ｃｍ２  ＰＳ、２０ｍｇ／ｃｍ２  εＡＣＡと同等である）。
【０１６３】
合計量１００ｍｇの最終組成物が、０．４ｃｍの直径を有する円形のパンチ上に適用される。したがって、この１００ｍｇの組成物を、π＊（０．２ｃｍ）２が約０．１２６ｃｍ２であるパンチの表面積に適用した。これは、７９３．６５ｍｇ／ｃｍ２（計算の結果：１００ｍｇ／０．１２６ｃｍ２）の最終組成物が使用されたことを意味する。
【０１６４】
ＣａＣｌ２を５％の最終組成物濃度で使用する。したがって７９３．６５＊０．０５は、約４０ｍｇ／ｃｍ２に等しい。
【０１６５】
ＰＳを２．５％の最終組成物濃度で使用する。したがって７９３．６５＊０．０２５は、約２０ｍｇ／ｃｍ２に等しい。
【０１６６】
εＡＣＡを２．５％の最終組成物濃度で使用する。したがって７９３．６５＊０．０２５は、約２０ｍｇ／ｃｍ２に等しい。
【０１６７】
清潔なガーゼを使用して１分間、穏やかな圧力を手動で組成物に加えた。出血を４分間にわたってモニタリングし、その後、出血強度を０〜５のスケールで再度評価した。結果は、全ての複製から達成される完全な止血率の割合として提示される。
【０１６８】
実施例１：形成された凝塊の凝集力に対する長尺ＯＲＣ繊維による微細ＯＲＣ繊維補充の効果。
この実施例の目的は、長尺ＯＲＣ繊維による微細ＯＲＣ繊維の補充によって誘導される凝集力を調べることであった。この補充は、漸増量の長尺ＯＲＣ繊維を微細ＯＲＣ繊維に添加することによって実施した。この効果は、上記のように実施された修正されたブルーム試験を使用することによって評価した。微細ＯＲＣ繊維を、長尺ＯＲＣ繊維（ｗ／ｗ）と、それぞれ次の比率、１００：０、９０：１０、８０：２０、及び７０：３０で混合した。
【０１６９】
図１は、非補充微細ＯＲＣ繊維と比較して、異なる試験組成物に対して得られた抵抗力／凝集力の増加倍数を示す棒グラフである。
【０１７０】
修正されたブルーム試験の結果は、金属性の棒が、血液との接触時に試験組成物で形成されるゲルを、５ｍｍ／分の速度で動きながら７ｍｍの伸長で通過するのに必要な力を示す。この力は、ゲルの抵抗のレベルを反映し（力が大きいほど、ゲルの抵抗が大きくなる）、順にゲルの凝集力のレベルを示している。凝集力は、組成物の分子が結合される強度を表す。棒がその定常的な動きを伴って進行するのに必要な力が大きいほど、ゲルの抵抗が大きくなり、凝集力が大きくなる。
【０１７１】
結果は、非補充微細ＯＲＣ繊維から得られるものに対する凝塊抵抗の増加倍数として提示される。
【０１７２】
一般に、長尺ＯＲＣ繊維による微細ＯＲＣ繊維の補充は、凝塊の抵抗及び凝集力を増加させたことが分かる。
【０１７３】
結果は、微細ＯＲＣ繊維と長尺ＯＲＣ繊維との混合物が、凝血の凝集力を少なくとも１．５倍増加させたことを示す。
【０１７４】
実施例２：エクスビボモデルにおける長尺ＯＲＣ繊維による微細ＯＲＣ繊維補充の止血効力。
実施例１において得られた結果は、長尺ＯＲＣ繊維による微細ＯＲＣ繊維の補充が、繊維を血液と混合したときに形成される凝塊の凝集力を改善したことを示した。
【０１７５】
凝集力を改善した補充が、止血能力も改善し得るか否かを調べるために、次の量の長尺ＯＲＣ繊維、組成物重量全体の０％、１０％、又は２５％、及び５％  ＣａＣｌ２、２．５％  ＰＳ、２．５％  εＡＣＡを全て含む３つの組成物を、縫合エクスビボモデルにおいて試験した。
【０１７６】
図２に提示される結果は、微細ＯＲＣ繊維が、１０％長尺ＯＲＣ繊維で補充されたときに得られる止血効力において、ほぼ２倍の増加を示す。長尺ＯＲＣの２５％が使用されるとき、非補充微細ＯＲＣ繊維に対して正の傾向が観察され得る。
【０１７７】
機序によって束縛されるものではないが、長尺繊維が、形成された凝塊の支持基準を提供し、これが凝塊構造の完全性を改善し、それにより凝塊を介した血液漏出の機会を低減し、止血効力を改善すると思われる。
【０１７８】
実施例３：インビボ試験によって決定される、止血効力に対する長尺繊維及び化合物による微細繊維の補充の効果。
以下の実施例は、化合物及び繊維補充のインビボ止血効果を調べる。結果は、上記のような肝臓生検パンチインビボモデルを使用し、雌ブタに対して実施された異なる前臨床実験から収集した。各実験の結果を異なる表（表３、４、及び５）に提示する。この実験において、様々な凝集体組成物を試験した。試験した凝集体組成物は、化合物及び長尺ＯＲＣ繊維による補充を伴うか又は伴わないＯＲＣ繊維であり、化合物及びＯＲＣ繊維の濃度は、下記の表で特定される。補充凝集体は、１０．０％（最終混合物重量のｗ／ｗ）の長尺ＯＲＣ繊維（表１Ａのサイズ分布を参照されたい）及び７７．５〜８５．０％の微細ＯＲＣ繊維のＯＲＣ繊維の組み合わせを含んでいた。
【０１７９】
表は、完全な出血停止／完全な止血の成功率を一覧表示する。各実験において、微細ＯＲＣ凝集体（任意の補充なし）をベースライン対照として、化合物及び長尺ＯＲＣ繊維の補充の止血効力を調べた。
【０１８０】
【表４】
2018538259.tif 000006
【０１８１】
このインビボモデルにおいて、試験条件下（表３〜５）では、長尺繊維及び３つの化合物（塩化カルシウム、ＰＳ、及びεＡＣＡ）全てによる微細ＯＲＣ繊維の補充によって優れた結果が観察された。正の効果は、特定の比率の補充成分で観察された。
【０１８２】
実施例２における結果は、１０％の長尺繊維で補充し、５％  ＣａＣｌ２、２．５％  ＰＳ、及び２．５％  εＡＣＡを含めることによって、止血に改善があったことを示す。
【０１８３】
この実験では、他の比率が負の効果を有し、止血効力を減少させたことも示されている。
【０１８４】
本開示の様々な形態について図示し説明したが、本明細書で説明した方法及びシステムの更なる適応が、当業者による適切な変更により、本発明の範囲を逸脱することなく達成され得る。そのような可能な改変のうちのいくつかについて述べたが、他の改変も当業者には明らかであろう。例えば、上述の実施例、変形形態、幾何学形状、材料、寸法、比率、工程などは例示的なものであって、必須ではない。したがって、本発明の範囲は、以下の特許請求の範囲の観点から考慮されるべきものであり、本明細書及び図面において図示され、説明された構造及び動作の細部に限定されないものとして理解されたい。
【０１８５】
〔実施の態様〕
（１）  長尺セルロース系繊維及び微細セルロース系繊維を含む止血繊維及び／又は凝集体組成物であって、前記長尺繊維及び前記微細繊維が、それぞれ組成物重量全体の５％〜２５％ｗ／ｗ及び９５％〜７５％ｗ／ｗの範囲の比率であり、前記長尺繊維のサイズ分布が、１７７μｍ超のＤ９０、及び９５μｍ超のＤ５０であり、前記微細繊維のサイズ分布が、１７７μｍ未満のＤ９０、及び９５μｍ未満のＤ５０である、止血繊維及び／又は凝集体組成物。
（２）  前記長尺繊維の前記Ｄ９０が、３５０μｍ未満であり、前記Ｄ５０が、１６７μｍ未満である、実施態様１に記載の止血組成物。
（３）  ａ）亜鉛、カルシウム、マグネシウム、マンガン、及び銅から選択される二価カチオン、
ｂ）正に荷電したペプチド及び／又は多糖類、
ｃ）ωアミノカルボン酸、並びに
ｄ）上記のうちのいずれかの組み合わせからなる群から選択される少なくとも１つの化合物を更に含む、実施態様１又は２に記載の止血組成物。
（４）  プロタミン塩、カルシウム塩、及び、ε−アミノカプロン酸（εＡＣＡ）を更に含む、実施態様１又は２に記載の止血組成物。
（５）  前記セルロース系繊維が、酸化再生セルロース（ＯＲＣ）繊維である、実施態様１〜４のいずれかに記載の止血組成物。
【０１８６】
（６）  ７５〜４２０μｍの範囲のサイズを有する凝集体の形態である、実施態様１〜５のいずれかに記載の止血組成物。
（７）  止血組成物の作製方法であって、
ａ）長尺繊維及び微細繊維を形成するようにセルロース系材料のサイズを低減する工程であって、前記長尺繊維のサイズ分布が、１７７μｍ超のＤ９０、及び９５μｍ超のＤ５０であり、前記微細繊維のサイズ分布が、１７７μｍ未満のＤ９０、及び９５μｍ未満のＤ５０である、低減する工程と、前記長尺繊維及び微細繊維を、それぞれ５％〜２５％ｗ／ｗ及び９５％〜７５％ｗ／ｗの範囲の比率で混合して、それにより止血繊維組成物を得る工程と、を含み、
ｂ）任意選択で、工程ａ）で得られた前記止血繊維組成物が、凝集体の形態の止血組成物を得るための更なる工程に供され、前記工程が、ｉ）前記止血繊維組成物を圧密化して、圧密化止血繊維組成物を得ることと、任意選択で、ｉｉ）前記圧密化組成物のサイズを低減することと、を含む、方法。
（８）  前記長尺繊維の前記Ｄ９０が、３５０μｍ未満であり、前記Ｄ５０が、１６７μｍ未満である、実施態様７に記載の方法。
（９）  前記サイズの低減が、粉砕によって実施される、実施態様７又は８に記載の方法。
（１０）  工程ａ）における前記サイズの低減には、前記セルロース系材料を切り開く及び／又は切断する工程が先行する、実施態様７〜９のいずれかに記載の方法。
【０１８７】
（１１）  工程ａ）における前記サイズの低減が、２部プロセスであり、第２部が、空気分級機ミルにおいて実施される、実施態様７〜１０のいずれかに記載の方法。
（１２）  前記空気分級機ミルにおける前記粉砕が、前記長尺繊維を得るために１回、及び前記微細繊維を得るために３回実施される、実施態様１１に記載の方法。
（１３）  工程ｂ）ｉ）における前記圧密化には、前記止血繊維組成物を、任意選択で、１１重量％〜１８重量％の含水レベルまで加湿する工程が先行する、実施態様７〜１２のいずれかに記載の方法。
（１４）  前記加湿する工程が、前記止血繊維組成物中に吸湿性材料、任意選択で塩化カルシウムを含めることによって実施される、実施態様１３に記載の方法。
（１５）  工程ｂ）ｉｉ）における前記サイズの低減には、前記圧密化組成物を除湿する工程が先行する、実施態様７〜１４のいずれかに記載の方法。
【０１８８】
（１６）  前記除湿が、５重量％未満の含水レベルまで実施される、実施態様１５に記載の方法。
（１７）  工程ｂ）ｉ）における前記圧密化が、スラッギングマシンを使用して、任意選択で２５〜７０ｋＮ／ｃｍの範囲の力で実施される、実施態様７〜１６のいずれかに記載の方法。
（１８）  工程ｂ）における止血凝集体を得ることが、７５〜４２０μｍの範囲の寸法を有する凝集体を生成することを目標とする、実施態様７〜１７のいずれかに記載の方法。
（１９）  前記セルロース系材料が、酸化再生セルロース布、酸化再生セルロース不織布、酸化再生セルロース織布、酸化再生セルロース編物、細断された酸化再生セルロース材料、及びそれらの組み合わせからなる群から選択される、実施態様７〜１８のいずれかに記載の方法。
（２０）  前記長尺繊維及び微細繊維に、
ａ）亜鉛、カルシウム、マグネシウム、マンガン、及び銅から選択される二価カチオン、
ｂ）正に荷電したペプチド及び／又は多糖類、
ｃ）ωアミノカルボン酸、並びに
ｄ）上記のうちのいずれかの組み合わせからなる群から選択される少なくとも１つの化合物を添加することを更に含む、実施態様７〜１９のいずれかに記載の方法。
【０１８９】
（２１）  前記長尺繊維及び微細繊維に、プロタミン塩、カルシウム塩、及びε−アミノカプロン酸を添加することを更に含む、実施態様７〜１９に記載の方法。
（２２）  実施態様７〜２１のいずれかに記載の方法によって得ることができる繊維及び／又は凝集体の形態の止血組成物。
（２３）  実施態様１〜６、及び２２のいずれかに記載の繊維及び／又は凝集体の形態の止血組成物を血液と接触させ、それによりゲルを形成する工程を含む、ゲルの形成方法。
（２４）  実施態様２３に記載の方法によって得ることができるゲル。
（２５）  実施態様１〜６、及び２２のいずれかに記載の繊維及び／又は凝集体の形態の止血組成物を含む容器と、任意選択でアプリケータ、担体、及び／又は使用説明書と、を含む、キット。
【０１９０】
（２６）  出血創傷、創傷部位における細菌感染症の治療、部位における漏出の封止、部位における癒着の防止、及び／又は吻合部位からの漏出の最小化若しくは防止を、それを必要とする対象において行う方法であって、実施態様１〜６、及び２２のいずれかに記載の繊維及び／又は凝集体の形態の止血組成物の有効量を、前記対象の前記創傷及び／又は部位の上及び／又は中に適用する工程を含む、方法。
（２７）  前記適用が、前記創傷及び／又は部位に向かって前記組成物に圧力を加えることなく実施される、実施態様２６に記載の方法。
（２８）  出血を止めるため、封止、癒着の防止、及び／又は吻合部位からの漏出の最小化若しくは防止のための、抗細菌剤としての、実施態様１〜６、及び２２のいずれかに記載の繊維及び／又は凝集体の形態の止血組成物の使用。
（２９）  冠状動脈バイパス移植（ＣＡＢＧ）手術における漏出を最小化又は防止するための、実施態様２８に記載の使用。
【図１】
2018538259.tif 000007
【図２】
2018538259.tif 000008
【国際調査報告】
2018538259.tif 000009
2018538259.tif 000010
2018538259.tif 000011